ОТВЕРЖДАЕМЫЕ ПОД ДАВЛЕНИЕМ КЛЕИ, ИМЕЮЩИЕ В СОСТАВЕ ПОЛИМЕРНЫЕ ПОВЕРХНОСТНО-МОДИФИЦИРОВАННЫЕ НАНОЧАСТИЦЫ

1. Отверждаемый под давлением клей, содержащий акрилатный полимер и поверхностно-модифицированные наночастицы, где поверхностно-модифицированные наночастицы содержат:
(а) наночастицу, имеющую кремниевую поверхность;
(б) полимерную силановую поверхностно-модифицирующую группу, и
(в) не полимерную силановую поверхностно-модифицирующую группу;
где полимерная силановая поверхностно-модифицирующая группа и не полимерная силановыя поверхностно-модифицирующая группа ковалентно связаны с кремниевой поверхностью наночастицы.
2. Отверждаемый под давлением клей по п.1, отличающийся тем, что акрилатный полимер имеет в составе продукт реакции одного или нескольких метакрилатных мономеров и, как минимум, один мономер винилкарбоновой кислоты, при этом, метакрилатные мономеры включают в себя первый метакрилатный мономер, где алкильная группа первого метакрилатного мономера содержит от 4 до 18 атомов углерода включительно.
3. Отверждаемый под давлением клей по п.2, отличающийся тем, что винилкарбоновая кислота выбирается из группы, состоящей их акриловой и метакриловой кислот.
4. Отверждаемый под давлением клей по п.2 или 3, отличающийся тем, что акрилатный полимер содержит от 2 до 10 мас.% винилкарбоновой кислоты, исходя из общей массы мономеров винилкарбоновой кислоты и мономеров метакрилата.
5. Отверждаемый под давлением клей по п.2 или 3, отличающийся тем, что акрилатный полимер содержит от 0,5 до 1,5 мас.% винилкарбоновой кислоты, исходя из общей массы мономеров винилкарбоновой кислоты и мономеров метакрилата.
6. Отверждаемый под давлением клей по п.1, отличающийся тем, что полимерная силановая поверхностно-модифицирующая группа состоит из повторяющихся метакрилатных звеньев,
7. Отверждаемый под давлением клей по п.6, в отличающийся тем, что полимерная силановая поверхностно-модифицирующая группа дополнительно имеет повторяющиеся звенья винил карбоновой кислоты.
AP
OS
OS
AP
8. Отверждаемый под давлением клей по п.7, отличающийся тем, что акрилатный полимер содержит W мас.% винилкарбоновой кислоты, исходя из общей массы мономеров винилкарбоновой кислоты и мономеров метакрилата акрилатного полимера, а полимерная силановая поверхностно-модифицирующая группа содержит W мас.% винилкарбоновой кислоты, исходя из общей массы мономеров винилкарбоновой кислоты и мономеров метакрилата акрилатного полимера полимерной силановой поверхностно-модифицирующей группы, а отношение W/W находится между 0,8 и 1,2 включительно.
AP
OS
OS
AP
9. Отверждаемый под давлением клей по п.7, отличающийся тем, что акрилатный полимер содержит W мас.% винилкарбоновой кислоты, исходя из общей массы мономеров винилкарбоновой кислоты и мономеров метакрилата акрилатного полимера, а полимерная силановая поверхностно-модифицирующая группа содержит W мас.% винилкарбоновой кислоты, исходя из общей массы мономеров винилкарбоновой кислоты и мономеров метакрилата акрилатного полимера полимерной силановой поверхностно-модифицирующей группы, а отношение W/W менее 0,5 или более 2.
10. Отверждаемый под давлением клей по п.1, отличающийся тем, что полимерная силановая поверхностно-модифицирующая группа состоит из не менее 10 повторяющихся звеньев.
11. Отверждаемый под давлением клей по п.1, отличающийся тем, что полимерная силановая поверхностно-модифицирующая группа состоит из не более чем 200 повторяющихся звеньев.
12. Отверждаемый под давлением клей по п.1, отличающийся тем, что не полимерное силановое поверхностно-модифицирующее вещество состоит из, как минимум, одного триалкоксиалкил силана и триалкоксиарил силана.
13. Отверждаемый под давлением клей по п.1, отличающийся тем, что отношение молярного процента не полимерного поверхностно-модифицирующего вещества к полимерному поверхностно-модифицирующему веществу находится между 95:5 и 50:50 включительно.
14. Отверждаемый под давлением клей по п.13, отличающийся тем, что отношение молярного процента не полимерного поверхностно-модифицирующего вещества к полимерному поверхностно-модифицирующему веществу находится между 80:20 и 60:40 включительно.
15. Отверждаемый под давлением клей по п.1, отличающийся тем, что полимерное поверхностно-модифицирующее вещество имеет функциональную группу, способную к образованию перекрестных связей с акрилатным полимером.
16. Отверждаемый под давлением клей по п.15, отличающийся тем, что функциональная группа содержит группу, выделяющую водород.
17. Отверждаемый под давлением клей в соответствии с п.16, отличающийся тем, что группа, выделяющая водород, содержит бензофенон.
18. Отверждаемый под давлением клей по п.1, отличающийся тем, что дополнительно содержит отвердитель.
19. Отверждаемый под давлением клей по п.1, содержащий от 5 до 20 мас.ч., включительно, поверхностно-модифицированных наночастиц на 100 мас.ч. акрилатного полимера.
20. Отверждаемый под давлением клей по п.1, отличающийся тем, что дополнительно содержит усилитель клейкости.
21. Способ подготовки отверждаемого под давлением клея, состоящий из
(i) воздействия на смесь первого метакрилатного мономера, винил карбоновой кислоты, первого фотокатализатора и поверхностно-модифицированных наночастиц ультрафиолетового излучения спектра «А», достаточного для частичной полимеризации первого метакрилатного мономера и винил карбоновой кислоты с образованием частично полимеризованной смеси;
(ii) добавления отвердителя и второго фотокатализатора к частично полимеризованной смеси для образования покрытия;
(iii) нанесения покрытия на подложку, и
(iv) воздействия на подложку ультрафиолетового излучения спектра A для образования клея, отверждаемого под давлением,
где поверхностно-модифицированные наночастицы содержат:
(a) наночастицу, имеющую кремниевую поверхность;
(b) полимерную силановую поверхностно-модифицирующую группу, имеющую молекулярную массу, как минимум, 1000 граммов на моль, и
(c) не полимерную силановую поверхностно-модифицирующую группу, имеющую молекулярную массу не более 500 граммов на моль,
где полимерная силановая поверхностно-модифицирующая группа и не полимерная силановая поверхностно-модифицирующая группа, ковалентно связаны с кремниевой поверхностью наночастицы.
22. Способ по п.21, отличающийся тем, что полимерное поверхностно-модифицирующее вещество имеет функциональную группу, способную к образованию перекрестных связей с акрилатным полимером.
23. Способ по п.22, дополнительно состоящий из воздействия на отверждаемый под давлением клей УФ-излучения спектра «C» с целью связывания полимерного поверхностно-модифицирующего вещества с акрилатным полимером.